(57)【特許請求の範囲】
【請求項１】
下記式
Ｋ2（Ｓｉ1-xＭｎx）Ｆ6（ｘは０．００１〜０．３である。）
で表されるマンガン賦活ケイフッ化カリウムであり、粒度分布における体積累計５０％の粒径Ｄ５０が２μｍ以上２００μｍ以下である複フッ化物蛍光体が０．１〜３０質量％の含有量で分散された、ポリプロピレンからなる板状の樹脂成型体であることを特徴とする波長変換部材。
【請求項２】
上記樹脂成型体が、上記複フッ化物蛍光体をポリプロピレンに練り込んだ熱成型体である請求項１記載の波長変換部材。
【請求項３】
平均厚さが０．５〜５ｍｍである請求項１又は２記載の波長変換部材。
【請求項４】
波長４２０〜４９０ｎｍの青色光成分を含む光を出射する青色ＬＥＤ光源又は擬似白色ＬＥＤ光源と、該ＬＥＤ光源の光軸上に配置される請求項１〜３のいずれか１項記載の波長変換部材とを備えることを特徴とする発光装置。
【請求項５】
青色光を出射するＬＥＤ光源と、該ＬＥＤ光源の光軸上に配置される請求項１〜３のいずれか１項記載の波長変換部材と、上記青色光を吸収して上記複フッ化物蛍光体とは波長の異なる光を発する蛍光体を含む他の波長変換部材とを備えることを特徴とする発光装置。
【請求項６】
上記ＬＥＤ光源側から、他の波長変換部材、請求項１〜３のいずれか１項記載の波長変換部材の順で配置されている請求項５記載の発光装置。
【請求項７】
上記他の波長変換部材がＹ3Ａｌ5Ｏ12：Ｃｅ3+蛍光体を含む請求項５又は６記載の発光装置。
【請求項８】
上記光源から気体層又は真空層を介して、離れた場所に上記波長変換部材を配設したリモートフォスファー方式の発光装置である請求項５〜７のいずれか１項記載の発光装置。
【発明の詳細な説明】
【技術分野】
【０００１】
本発明は、青色発光ダイオード（ＬＥＤ）を用いた一般照明、バックライト光源、ヘッドライト光源等の発光装置の照明光の色度を改善するために用いられる波長変換部材及び該波長変換部材を用いた発光装置に関するものである。
【背景技術】
【０００２】
発光ダイオードは、現在利用可能な光源の中で最も効率的な光源の一つである。このうち、白色発光ダイオードは、白熱電球、蛍光灯、ＣＣＦＬ（Ｃｏｌｄ  Ｃａｔｈｏｄｅ  Ｆｌｕｏｒｅｓｃｅｎｔ  Ｌａｍｐ）バックライト、ハロゲンランプなどに代わる次世代光源として急激に市場を拡大している。白色ＬＥＤ（Ｌｉｇｈｔ  Ｅｍｉｔｔｉｎｇ  Ｄｉｏｄｅ）を実現する構成の一つとして、青色発光ダイオード（青色ＬＥＤ）と、青色光励起によって、より長波長、例えば黄色や緑色に発光する蛍光体との組合せによる白色ＬＥＤ（ＬＥＤ照明）が実用化されている。【０００３】
この白色ＬＥＤの構造としては、青色ＬＥＤ上又はそのごく近傍に樹脂やガラスなどに混合した状態で蛍光体を配置し、青色光の一部又は全部を、この事実上青色ＬＥＤと一体化したこれらの蛍光体層で波長変換して擬似白色光を得る、いわば白色ＬＥＤ素子と呼ぶべき方式が主流である。また、その蛍光体を青色ＬＥＤから数ｍｍ〜数十ｍｍ離れたところに配置して青色光の一部又は全部を該蛍光体で波長変換する方式が採られている発光装置もある。【０００４】
特に、ＬＥＤから発する熱によって蛍光体の特性が低下しやすい場合、ＬＥＤからの距離が遠いことは発光装置としての効率の向上や色調の変動を抑えるのに有効である。このようにして蛍光体を含む波長変換部材をＬＥＤ光源から離間して配置した部材をリモートフォスファー、このような発光方式を「リモートフォスファー方式」と呼んでいる。このようなリモートフォスファー方式の発光方式では、照明として用いた場合の全体の色むらが改善されるなどの利点があり、近年急速に検討がなされている。【０００５】
このようなリモートフォスファー方式の発光装置においては、例えば青色ＬＥＤの前面にリモートフォスファーとして黄色発光蛍光体粒子や緑色蛍光体粒子、更には赤色蛍光体粒子を分散した樹脂又はガラスよりなる波長変換部材を配置することで、白色光を得る発光装置としているものが一般的である。リモートフォスファーとして使用される蛍光体としてはＹ3Ａｌ5Ｏ12：Ｃｅ、（Ｙ，Ｇｄ）3（Ａｌ，Ｇａ）5Ｏ12：Ｃｅ、（Ｙ，Ｇｄ）3Ａｌ5Ｏ12：Ｃｅ、Ｔｂ3Ａｌ5Ｏ12：Ｃｅ、（Ｓｒ，Ｃａ，Ｂａ）2ＳｉＯ4：Ｅｕ、β−ＳｉＡｌＯＮ：Ｅｕ等の他、照明装置の演色性向上のため赤色蛍光体としてＣａＡｌＳｉＮ3：Ｅｕ2+、Ｓｒ−ＣａＡｌＳｉＮ3：Ｅｕ2+などが使用されることもある。【０００６】
しかしながら、上記のようなＬＥＤ照明装置に適した蛍光体のうち、緑色発光もしくは黄色発光の蛍光体の例は多いが、赤色発光する蛍光体としては、ＣＡＳＮ、Ｓ−ＣＡＳＮと呼ばれる窒化物蛍光体や、α−ＳｉＡＬＯＮ蛍光体と呼ばれる酸窒化物蛍光体など、あまり多く知られていない。また、これらの赤色発光する蛍光体は、通常高温、高圧下での合成が必要なため、大量に合成するには高温、高圧に耐える特殊な設備を必要とする。
【０００７】
我々は、過去に下記式（１）
Ａ2（Ｍ1-xＭｎx）Ｆ6  （１）
（式中、ＭはＳｉ、Ｔｉ、Ｚｒ、Ｈｆ、Ｇｅ及びＳｎから選ばれる１種又は２種以上の４価元素、ＡはＬｉ、Ｎａ、Ｋ、Ｒｂ及びＣｓから選ばれ、かつ少なくともＮａ及び／又はＫを含む１種又は２種以上のアルカリ金属であり、ｘは０．００１〜０．３である。）で表されるＬＥＤ用蛍光体として有望な赤色蛍光体の合成方法について検討を行なってきた（特開２０１２−２２４５３６号公報（特許文献１））。我々の開発した合成方法によれば、上記蛍光体の合成は、１００℃以下の低温、常圧での合成ができ、粒径、量子効率の良好な蛍光体が得られるが、この蛍光体は高湿下での耐久性に課題があった。
【先行技術文献】
【特許文献】
【０００８】
【特許文献１】特開２０１２−２２４５３６号公報
【発明の概要】
【発明が解決しようとする課題】
【０００９】
本発明は、上記事情に鑑みなされたもので、ＬＥＤに好適な赤色蛍光体を用いた波長変換部材及び該波長変換部材を用いた発光装置を提供することを目的とする。
【課題を解決するための手段】
【００１０】
本発明者らは、新たな波長変換部材として、熱可塑性樹脂に蛍光体を混合した樹脂蛍光板に着目し、混合方法、混合量、蛍光板の厚み及びＬＥＤ装置における配置について検討を行った。また、その際に、ＬＥＤ装置の色再現性を向上させるべく、擬似白色ＬＥＤ装置において黄色蛍光体の発光特性を補完しうる赤色蛍光体として、マンガン賦活複フッ化物蛍光体について検討を行った。そして、本発明者らは、鋭意検討を行った結果、マンガン賦活複フッ化物からなる赤色蛍光体を特定の熱可塑性樹脂に分散させた樹脂成型体の波長変換部材により耐湿性が改善できること、また、ＬＥＤ光源の光軸上に、この波長変換部材を配すること、例えば、黄色系又は緑色系の波長変換部材とは別に独立して、マンガン賦活複フッ化物からなる赤色蛍光体を、特定の熱可塑性樹脂に分散させた樹脂成型体の波長変換部材を、黄色系又は緑色系の波長変換部材の前又は後ろに配することで、ＬＥＤ装置の色再現性を改善できることを見出し、本発明を成すに至った。【００１１】
従って、本発明は、下記の波長変換部材及び発光装置を提供する。
〔１〕  下記式
Ｋ2（Ｓｉ1-xＭｎx）Ｆ6（ｘは０．００１〜０．３である。）
で表されるマンガン賦活ケイフッ化カリウムであり、粒度分布における体積累計５０％の粒径Ｄ５０が２μｍ以上２００μｍ以下である複フッ化物蛍光体が０．１〜３０質量％の含有量で分散された、ポリプロピレンからなる板状の樹脂成型体であることを特徴とする波長変換部材。
〔２〕  上記樹脂成型体が、上記複フッ化物蛍光体をポリプロピレンに練り込んだ熱成型体である〔１〕記載の波長変換部材。
〔３〕  平均厚さが０．５〜５ｍｍである〔１〕又は〔２〕記載の波長変換部材。
〔４〕  波長４２０〜４９０ｎｍの青色光成分を含む光を出射する青色ＬＥＤ光源又は擬似白色ＬＥＤ光源と、該ＬＥＤ光源の光軸上に配置される〔１〕〜〔３〕のいずれかに記載の波長変換部材とを備えることを特徴とする発光装置。
〔５〕  青色光を出射するＬＥＤ光源と、該ＬＥＤ光源の光軸上に配置される〔１〕〜〔３〕のいずれかに記載の波長変換部材と、上記青色光を吸収して上記複フッ化物蛍光体とは波長の異なる光を発する蛍光体を含む他の波長変換部材とを備えることを特徴とする発光装置。
〔６〕  上記ＬＥＤ光源側から、他の波長変換部材、〔１〕〜〔３〕のいずれかに記載の波長変換部材の順で配置されている〔５〕記載の発光装置。
〔７〕  上記他の波長変換部材がＹ3Ａｌ5Ｏ12：Ｃｅ3+蛍光体を含む〔５〕又は〔６〕記載の発光装置。
〔８〕  上記光源から気体層又は真空層を介して、離れた場所に上記波長変換部材を配設したリモートフォスファー方式の発光装置である〔５〕〜〔７〕のいずれかに記載の発光装置。
【発明の効果】
【００１２】
本発明の波長変換部材によれば、所定量のマンガン賦活複フッ化物粒子を熱可塑性樹脂に均一に練り込んで成型した新規な波長変換部材を提供することができる。また、本発明の波長変換部材を発光装置（照明装置）に用いることで、波長６００〜６６０ｎｍの領域にＭｎ4+に起因するシャープな発光ピークを付与することができるため、ＬＥＤ照明の演色性能を大きく向上させることができる。
【図面の簡単な説明】
【００１３】
【図１】本発明に係る発光装置の第１の実施形態の構成を示す概略斜視図である。
【図２】図１の発光装置における光の波長変換の様子を示す断面概略図である。
【図３】本発明に係る発光装置の第２の実施形態の構成を示す概略斜視図である。
【図４】実施例２の評価用擬似白色ＬＥＤ発光装置の構成を示す断面概略図である。
【図５】実施例３−２の発光装置の発光スペクトルを示す図である。
【図６】比較例３の発光装置の発光スペクトルを示す図である。
【図７】実施例３−２と比較例３の波長変換部材の発光の状態の斜視像である。
【発明を実施するための形態】
【００１４】
［波長変換部材］
以下に、本発明に係る波長変換部材について説明する。
本発明に係る波長変換部材は、所定の複フッ化物蛍光体が３０質量％以下の含有量で分散された、ポリオレフィン、ポリスチレン、スチレン共重合体、フッ素樹脂、アクリル樹脂、ナイロン、ポリエステル樹脂、ポリカーボネート樹脂、塩化ビニル樹脂及びポリエーテル樹脂の群から選ばれる１種又は２種以上の熱可塑性樹脂の樹脂成型体である。
【００１５】
ここで、本発明に用いる複フッ化物蛍光体は、下記式（１）
Ａ2（Ｍ1-xＭｎx）Ｆ6  （１）
（式中、ＭはＳｉ、Ｔｉ、Ｚｒ、Ｈｆ、Ｇｅ及びＳｎから選ばれる１種又は２種以上の４価元素、ＡはＬｉ、Ｎａ、Ｋ、Ｒｂ及びＣｓから選ばれ、かつ少なくともＮａ及び／又はＫを含む１種又は２種以上のアルカリ金属であり、ｘは０．００１〜０．３、好ましくは０．００１〜０．１である。）
で表される赤色蛍光体である。
【００１６】
この蛍光体は、Ａ2ＭＦ6で表される複フッ化物の構成元素の一部がマンガンで置換された構造を有するマンガン賦活複フッ化物蛍光体である。このマンガン賦活複フッ化物蛍光体において、賦活元素のマンガンは、特に限定されるものではないが、Ａ2ＭＦ6で表される４価元素のサイトにマンガンが置換したもの、即ち、４価のマンガン（Ｍｎ4+）として置換したものが好適である。この場合、Ａ2ＭＦ6：Ｍｎ4+と表記してもよい。本発明においては、このうち、複フッ化物蛍光体が、Ｋ2（Ｓｉ1-xＭｎx）Ｆ6（ｘは上記と同じ）で表されるマンガン賦活ケイフッ化カリウムであることが特に好ましい。
【００１７】
このようなマンガン賦活複フッ化物蛍光体は、波長４２０〜４９０ｎｍ、好ましくは波長４４０〜４７０ｎｍの青色光により励起されて、波長６００〜６６０ｎｍの範囲内に発光ピーク、あるいは最大発光ピークを有する赤色光を発する。
【００１８】
なお、上記式（１）で表される複フッ化物蛍光体は、従来公知の方法で製造したものでよく、例えば、金属フッ化物原料をフッ化水素酸に溶解又は分散させ、加熱して蒸発乾固させて得たものを用いるとよい。
【００１９】
また、マンガン賦活複フッ化物蛍光体の粒径としては、粒度分布における体積累計５０％の粒径Ｄ５０が２μｍ以上２００μｍ以下であり、好ましくは１０μｍ以上６０μｍ以下である。Ｄ５０値が２μｍ未満の場合は、蛍光体としての発光効率が低下してしまう。一方、蛍光体粒子が大きい場合は、発光に本質的に問題はないが、熱可塑性樹脂との混合時に、蛍光体の分布が不均一になりやすいなどの欠点が生じやすくなるため、Ｄ５０で２００μｍ以下であるものが使いやすいという利点がある。
なお、本発明における粒径の測定方法は、例えば、空気中に対象粉末を噴霧、あるいは分散浮遊させた状態でレーザー光を照射して、その回折パターンから粒径を求める乾式レーザー回折散乱法が、湿度の影響を受けず、なお且つ粒度分布の評価までできるため好ましい。
【００２０】
本発明の波長変換部材におけるマンガン賦活複フッ化物蛍光体の含有量は変換部材の厚み及び目的とする色再現性の状態により異なるものの、好ましくは０．１質量％以上、より好ましくは２質量％以上、更に好ましくは３質量％以上、特に好ましくは５質量％以上で、３０質量％以下、好ましくは１５質量％以下、より好ましくは１２質量％以下、更に好ましくは１０質量％以下の範囲である。
蛍光体含有量が３０質量％超となると、練り込みの際の蛍光粉体と成型機の練り込みスクリューとの摩擦及び摩耗が増大し、その結果、樹脂封止蛍光材（波長変換部材）における変色が生じてしまう。また、過度に高い含有量とすると、封止樹脂内で蛍光粉体が部分的に凝集して、樹脂封止蛍光材における発光分布が不均一なものとなる。一方、２質量％未満では、赤色光の発光量が少なく、演色性改善効果が低くなってしまう場合があるが、２質量％未満の含有量で全く使えないわけではない。より高い演色性改善効果を得るためには、２質量％以上であることが望ましい。
【００２１】
本発明で用いる蛍光体を封止する樹脂の検討に当り、本発明者らはアルカリへの化学的耐性が高く、防湿性にも優れている熱可塑性樹脂に着目し、成型温度、（実用環境における）光透過性、耐湿性、耐熱性について鋭意検討を行った。
【００２２】
種々の熱可塑性樹脂材料を用いて樹脂封止蛍光材である波長変換部材を試作し、マンガン賦活複フッ化物蛍光体の混合の可否、光学特性、耐湿性について検討を行った。その結果、熱可塑性樹脂として、ポリプロピレンを用いた場合、蛍光体との混合が可能であり、樹脂及び蛍光体の分解、劣化が少ないという知見を得た。
【００２３】
従って、本発明の光透過性の熱可塑性樹脂としては、ポリプロピレンを用いる。
【００２４】
ポリプロピレンとしては、ホモポリマー、ブロックコポリマー及びランダムコポリマーのいずれでもよいが、コポリマーは、エチレンとのコポリマーが好ましい。特に、エチレン単位を共重合体中に２質量％以上６質量％以下の少量含有するランダムコポリマータイプのものが好ましく、ＪＩＳ  Ｋ  ７２１０で規定されるメルトフローレート（ＭＦＲ）が５〜３０ｇ／１０ｍｉｎ程度の射出成型可能なものがより好ましい。
【００２５】
なお、成型方法は、特に限定しないが、短い時間で成型可能な、射出成型が、より好ましい。
【００２６】
本発明の波長変換部材では、従来の熱可塑性プラスチック材と同様に、酸化防止剤、光安定化剤、紫外線吸収剤をはじめとした安定化剤並びに成型滑剤を助剤として、０．１〜０．３質量％の範囲で配合することができる。また、特に、ポリプロピレンを用いた場合において長期間の使用による強度の低下が問題となるときには、最大０．３質量％を目安に重金属不活性化剤を添加してもよい。
【００２７】
このほか、マンガン賦活複フッ化物蛍光体の含有量（練り込み濃度）が低い場合、あるいはヘイズを増加させ、当該部材を透過する光の拡散性を向上する助剤として、光拡散剤を混合することもできる。光拡散剤としては、タルク、酸化アルミニウム、酸化ケイ素、ケイ酸アルミニウム、酸化イットリウム等の無機セラミックス粉体が挙げられ、なかでも、透明度が高く、透過光の損失が小さい、酸化アルミニウム粉又は酸化ケイ素粉が好ましい。また、光拡散剤の粒径Ｄ５０値は０．１μｍ以上２０μｍ以下が好ましい。粒径Ｄ５０値が０．１μｍ未満もしくは２０μｍを超える場合は、光拡散剤としての効力が低くなることがある。また、光拡散剤の配合量は、好ましくは０．０５〜５質量％、より好ましくは０．０５〜１．５質量％、更に好ましくは０．１〜０．５質量％である。配合量０．０５質量％未満では光拡散効果が十分でない場合があり、５質量％超では波長変換部材の光透過性が低下するおそれがある。
【００２８】
本発明の波長変換部材の通常の成型工程としては、上記熱可塑性樹脂、マンガン賦活複フッ化物蛍光体、その他助剤等を原料とし、混合機にて混合し、用途に応じた任意の形状に熱成型する。例えば、混合時にそのまま発光装置の波長変換部材に適した目的の形状に成型してもよいし、一旦ペレット状に成型しておき、必要なときにこのペレット状のものから目的の形状の波長変換部材に成型してもよい。
【００２９】
波長変換部材の平均厚さは、要求される波長変換性能（入射する青色励起光の光量に対して吸収して発光する赤色波長領域の光の量や青色励起光の透過率等）に対応して、マンガン賦活複フッ化物蛍光体の含有量との関係から決定され、例えば０．５〜５ｍｍが好ましい。
【００３０】
このようにして得られた波長変換部材は、マンガン賦活複フッ化物蛍光体が所定の熱可塑性樹脂で封止された樹脂成型体となり、耐湿性が著しく改善されたものとなる。また、該波長変換部材は光学的に波長４２０〜４９０ｎｍの青色光励起により、波長約６００〜６６０ｎｍの赤色波長領域の蛍光を発することから、所定のマンガン賦活複フッ化物を含む本発明の波長変換部材を発光装置に適用することで、その発光スペクトルに赤色波長成分を容易に付加することができ、発光装置の演色性、特に平均演色評価数Ｒａ及び特殊演色評価数△Ｒ９の向上が期待できる。更に、本発明の波長変換部材では、上記マンガン賦活複フッ化物蛍光体は、波長４２０〜４９０ｎｍの青色光に対する吸収係数が比較的小さいため、波長変換部材の内部まで青色光が入射しやすい特性をもっている。そのため、波長変換部材のうち、青色光が入射した部分だけが発光するのではなく、波長変換部材全体が発光し、即ち、その波長変換部材の形状、大きさに応じて広範囲での発光源となり、特に、面発光の発光装置において好適なものとなる。
【００３１】
［発光装置］
次に、本発明に係る発光装置について説明する。
図１は、本発明に係る発光装置の第１の実施形態における構成を示す斜視図である。
本発明に係る発光装置１０は、図１に示すように、青色光を出射するＬＥＤ光源１、該ＬＥＤ光源１の光軸Ａ上に配置される、上述した本発明の複フッ化物蛍光体を含有する波長変換部材（赤色系波長変換部材）３、及び青色光を吸収して本発明の複フッ化物蛍光体とは波長の異なる光を発する蛍光体を含む他の波長変換部材（例えば、黄色系波長変換部材、緑色系波長変換部材など）２を備える。
【００３２】
ここで、ＬＥＤ光源１は、発光装置１０に配置される全ての波長変換部材２，３に含まれる蛍光体を励起することが可能な発光光を含む必要があり、青色光、例えば、発光波長４２０〜４９０ｎｍ程度の青色光、又は該青色光成分を含む光を出射するものが好ましい。また、ＬＥＤ光源１は、ＬＥＤ照明用として、複数のＬＥＤチップからなるものが好ましい。
【００３３】
発光装置１０の出射光の色度は、波長変換部材２，３それぞれの厚み、蛍光体含有量、ＬＥＤ光源１の光軸上の配置等によって調整することができる。
ここでは、図１に示すように、ＬＥＤ光源１の光軸上に、ＬＥＤ光源１側から他の波長変換部材２、本発明の波長変換部材３の順で配置されている構成であって、演色性の高い白色光を得る一形態について説明する。
【００３４】
他の波長変換部材２は、黄色蛍光体又は緑色蛍光体が分散された樹脂成型体であり、例えば、Ｙ3Ａｌ5Ｏ12：Ｃｅ3+、（Ｙ，Ｇｄ）3（Ａｌ，Ｇａ）5Ｏ12：Ｃｅ3+、（Ｙ，Ｇｄ）3Ａｌ5Ｏ12：Ｃｅ3+、Ｔｂ3Ａｌ5Ｏ12：Ｃｅ3+、（Ｓｒ，Ｃａ，Ｂａ）2ＳｉＯ4：Ｅｕ2+、β−ＳｉＡｌＯＮ：Ｅｕ2+等の蛍光体を熱可塑性樹脂に練り込んだ黄色もしくは緑色系波長変換部材であることが好ましい。
【００３５】
他の波長変換部材２における蛍光体の含有量は、入射する青色光の光量、黄色波長領域の光の発光量、青色光の透過率等を考慮して決定され、例えば、Ｙ3Ａｌ5Ｏ12：Ｃｅ3+蛍光体を練り込んだ厚み２ｍｍの板材の場合、練り込み濃度は、０．２〜５質量％が好ましく、１〜４質量％がより好ましい。
【００３６】
波長変換部材３は、上述した本発明の波長変換部材であり、ＬＥＤ光源１及び波長変換部材２からの光が入射し、発光装置として効率的に光を出射する形状を有している。これらの波長変換部材２，３は発光装置１０において独立して単独で扱える自立した部材であることが好ましい。波長変換部材２，３の形状は、図１に示す円盤形状に限定されず、白熱電球のような曲面、その他の形状でもよい。
【００３７】
また、波長変換部材３は波長４２０〜４９０ｎｍの励起光透過率が、２０％以上９０％以下が好ましく、３０％以上７０％以下がより好ましい。励起光透過率が２０％未満では発光装置から出る青色光が不足し、その色合いのバランスが悪くなるおそれがあり、９０％超では赤色光が不足し、演色性向上の効果が期待できないおそれがある。
【００３８】
また、波長変換部材３とＬＥＤ光源１との間隔は２〜１００ｍｍとすることが好ましく、５〜１０ｍｍとすることがより好ましい。上記範囲を超える場合でも使用可能であるが、上記間隔が２ｍｍ未満ではＬＥＤ光源１からの熱影響を受けて波長変換部材が劣化するおそれがあり、１００ｍｍ超では波長変換部材が大きくなりすぎる場合がある。
【００３９】
上記構成の発光装置１０では、図２に示すように、ＬＥＤ光源１から青色光Ｌｂが出射されると、まず青色光Ｌｂが他の波長変換部材２に入射し、青色光Ｌｂの一部が波長変換部材２に含まれる蛍光体に吸収され、黄色波長領域（又は緑色波長領域）を含む光（ここでは黄色光と称する）Ｌｙに変換され、波長変換部材２を透過した残りの青色光Ｌｂと共に出射される。次いで、黄色光Ｌｙと残りの青色光Ｌｂが波長変換部材３に入射し、残りの青色光Ｌｂの一部が波長変換部材３に含まれる赤色蛍光体に吸収され、赤色波長領域を含む光（ここでは赤色光と称する）Ｌｒに変換され、波長変換部材３を透過した黄色光Ｌｙ及び更に残部の青色光Ｌｂと共に出射される。その結果、青色光Ｌｂ、黄色光Ｌｙ、赤色光Ｌｒが所定の比率で出射されることになり、演色性の高い白色光Ｌｗが得られる。
なお、図２に示すように、ＬＥＤ光源１から出射された青色光Ｌｂの一部が、他の波長変換部材２や波長変換部材３で反射される場合は、ＬＥＤ光源１側に反射板５を設けて、青色光を反射光Ｌｂ’として再び他の波長変換部材２及び波長変換部材３側に戻せば、反射光Ｌｂ’からも黄色光Ｌｙ’及び赤色光Ｌｒ’が得られ、これらも白色光Ｌｗの発光に寄与させることができる。
【００４０】
本発明の発光装置１０によれば、波長変換部材２，３中の双方の蛍光体を、同じＬＥＤ光源１からの励起光が順次励起する構成となっていることから、複数の白色ＬＥＤ光源に基づいた発光装置におけるようなＬＥＤの出力のばらつきによる発光色の違いは生じず、色度が安定し、かつ均一な発光が得られる。また、本発明の発光装置１０によれば、該発光装置１０の組み立ての最終段階で、目的の色度の発光に対応させて、それぞれにおいて蛍光体含有量を調整した波長変換部材２，３を組み付ければよく、簡単な調整で自由度の高い発光調色が可能となる。なお、本発明の波長変換部材３は、黄色波長領域（又は緑色波長領域）の光の大部分を透過するため、発光装置１０の調光が容易である。更に、波長変換部材２，３がＬＥＤ光源（発光チップ）１と空間的に独立しているため、波長変換部材２，３は高温になりにくく、含有される蛍光体の特性が安定し、長寿命となる。
【００４１】
また、ＬＥＤ光源１の光軸上における波長変換部材２，３の配置順を入れ替えて、ＬＥＤ光源１側から本発明の波長変換部材３、他の波長変換部材２の順で配置してもよい。
【００４２】
図３は、本発明に係る発光装置の第２の実施形態における構成を示す斜視図である。
本発明に係る発光装置２０は、図３に示すように、青色波長成分を含む擬似白色光を出射するＬＥＤ光源１Ａと、該ＬＥＤ光源１Ａの光軸Ａ上に配置される、上述した本発明の波長変換部材３とを備える。
【００４３】
ここで、ＬＥＤ光源１Ａは、例えば、波長４２０〜４９０ｎｍ、好ましくは波長４４０〜４７０ｎｍの青色光を発光する青色ＬＥＤ表面に黄色蛍光体や緑色蛍光体を含む樹脂塗料を塗布した擬似白色光を出射する光源である。
【００４４】
波長変換部材３及び反射板５は、第１の実施形態のものと同じである。
【００４５】
上記構成の発光装置２０において、ＬＥＤ光源１Ａから擬似白色光が出射されると、擬似白色光が波長変換部材３に入射し、擬似白色光における青色光の一部が波長変換部材３に含まれる赤色蛍光体によって赤色光に変換される。その結果、演色性の高い白色光が得られる。
【００４６】
本発明の発光装置２０によれば、ＬＥＤ光源１Ａからの擬似白色光の一部が励起光として波長変換部材３中の蛍光体を励起する構成となっていることから、複数のＬＥＤ光源に基づいた発光装置におけるようなＬＥＤの出力のばらつきによる発光色の違いは生じず、色度が安定し、かつ均一な発光が得られる。また、本発明の発光装置２０によれば、赤色波長用の波長変換部材３がＬＥＤ光源１Ａの波長変換部とは別に独立しているので、該発光装置２０の組み立ての最終段階で、目的の色度の発光に対応させて、所定の蛍光体含有量とした波長変換部材３を組み付ければよく、簡単な調整で自由度の高い発光調色が可能となる。更に、波長変換部材３がＬＥＤ光源（発光チップ）１Ａと空間的に独立し、離れているため、該波長変換部材３が高温になりにくく、含有される蛍光体の特性が安定し、長寿命となる。
【００４７】
本発明の発光装置に関し、本発明の主旨を変えない範囲で、各構成の形態の変更が可能であり、上記で説明した実施形態に限定されるものではない。例えば、図３に示すＬＥＤ光源１Ａが青色ＬＥＤの場合は、青色ＬＥＤから青色光が出射されると、青色光が波長変換部材３に入射し、青色光の一部が波長変換部材３に含まれる赤色蛍光体によって赤色光に変換され、青色光と赤色光とが混合した光が発光される。
【００４８】
本発明の発光装置は、青色ＬＥＤ光源から気体層又は真空層を介して、離れた場所に波長変換部材を配設したリモートフォスファー方式の発光装置として好適である。リモートフォスファーは、面発光で放射角が大きいなど、一般的なＬＥＤ発光装置とは異なる配光特性を有しており、広範囲を照らしたい照明器具などに特に好適である。
【実施例】
【００４９】
以下に、実施例及び比較例を挙げて、本発明を更に具体的に説明するが、本発明は実施例に限定されるものではない。【００５０】
［実施例１、比較例１］
透明ポリプロピレンペレットを９０℃で３時間乾燥させた後に、添加剤として、ステアリル−β−（３，５−ジ−ｔ−ブチル−４−ヒドロキシフェニル）プロピオネート、サイクリックネオペンタンテトライルビス（２，６−ジ−ｔ−ブチル−４−メチルフェニル）フォスファイト、ビス（２，２，６，６−テトラメチル−４−ピペリジル）セバケート、２−（２’−ヒドロキシ−３’−ｔｅｒｔ−ブチル−５’−メチルフェニル）−５−クロロベンゾトリアゾール、ステアリン酸カルシウムを、各々０．１質量％、０．１質量％、０．３質量％、０．１質量％、０．０５質量％となるように添加し、撹拌混合した。
この添加剤混合ポリプロピレンペレット４．５ｋｇに、二軸押出機を用いて、粒径Ｄ５０値１７．６μｍのＫ2（Ｓｉ0.97Ｍｎ0.03）Ｆ6蛍光体０．５ｋｇを混合し、Ｋ2（Ｓｉ0.97Ｍｎ0.03）Ｆ6を１０質量％含有するポリプロピレンペレットを得た。更に、同様の工程でＫ2（Ｓｉ0.97Ｍｎ0.03）Ｆ6含有量を１〜３３質量％としたＫ2（Ｓｉ0.97Ｍｎ0.03）Ｆ6含有ポリプロピレンペレットを得た。
次に、得られたＫ2（Ｓｉ0.97Ｍｎ0.03）Ｆ6含有ポリプロピレンペレットを用いて、２０ｔ横型射出成型機により、厚み２ｍｍ、直径２０ｍｍの板状の部材に成型した。
得られた板状の波長変換部材について、量子効率測定システムＱＥ１１００（大塚電子（株）製）で、励起光の透過率及び励起光を波長変換して得られた赤色発光の外部量子効率の評価を行った。更に、青色光を照射しての発光ムラの有無を裏側から目視で観察した。以上の評価結果を表１に示す。
実施例１−１〜実施例１−４においては、実施例１−１では蛍光体の含有率が低いため、ほとんどの光が透過して、波長変換部材としての発光はごくわずかではあったものの、赤色蛍光体の含有量が増えるに従って、励起光の透過率が減少し、赤色発光が強くなった。また、青色光を照射しての発光ムラの有無を裏側から目視で観察したが、発光ムラは認められなかった。
比較例１では強い赤色発光が認められたが、その発光には明部と暗部の発光ムラが認められた。
【００５１】
【表１】
0005983775.tif 000002
【００５２】
［実施例２、比較例２］
実施例１と同様の方法で、赤色蛍光体含有量が５質量％、１０質量％の板状の波長変換部材を作製した。また、ＹＡＧ：Ｃｅ3+蛍光体を５質量％含有する同様の波長変換部材を作製し、これらを組み合わせて図４に示す構成の発光装置を作製した。なお、図４中、１１は青色ＬＥＤ光源、１２は黄色系波長変換部材、１３は赤色系波長変換部材、１６はパッケージである。励起光としては４５０ｎｍ光を発するＣｒｅｅ社製２Ｗ型青色ＬＥＤチップを用いた青色光源を使用した。各々の発光装置の波長変換部材の組み合わせは表２に示した。各々の発光装置についての色温度、平均演色評価数Ｒａ、特殊演色評価数△Ｒ９を分光放射照度計ＣＬ−５００Ａ（コニカミノルタオプティクス（株）製）を用いて測定した。また、比較用に上記赤色系波長変換部材を用いない発光装置も試作し評価した。結果を表２にまとめた。波長変換部材に含有する蛍光体の量及び厚みを調整することにより発光装置の色温度を変化させることができ、また、赤色系波長変換部材を用いることにより平均演色評価数Ｒａ及び特殊演色評価数△Ｒ９が向上することがわかる。【００５３】
【表２】
0005983775.tif 000003
【００５４】
［実施例３、比較例３］
以下の条件で発光装置を作製した。
二軸押出機を用いて、透明ポリプロピレンペレットに、実施例１で用いたＫ2（Ｓｉ0.97Ｍｎ0.03）Ｆ6蛍光体の混合を行い、Ｋ2（Ｓｉ0.97Ｍｎ0.03）Ｆ6蛍光体の濃度を２．５質量％、１０質量％としたＫ2（Ｓｉ0.97Ｍｎ0.03）Ｆ6蛍光体含有ポリプロピレンペレットを得た。
次に、得られたＫ2（Ｓｉ0.97Ｍｎ0.03）Ｆ6含有ポリプロピレンペレットを用いて、２０ｔ横型射出成型機により成型を行い、厚み２ｍｍ、１００ｍｍ角の板状の赤色系の波長変換部材を得た。
また、ポリカーボネート樹脂に、Ｙ3Ａｌ5Ｏ12：Ｃｅ粉体を各々２．５、３．０、４．０、５．０質量％で練り込んだペレットを作製し、これを原料として射出成型を行い、厚み２ｍｍ、１００ｍｍ角の板状の黄色系の波長変換部材を得た。
得られた２種類の波長変換部材を青色ＬＥＤ発光装置（ＧＬ−ＲＢ１００（Ｃｒｅｅ社製２Ｗ型青色ＬＥＤチップＸＴ−Ｅロイヤルブルー６個使用）、日野電子（株）製）の前面の光軸上に配置し、白色ＬＥＤ発光装置とした。波長変換部材の組み合わせとしては表３に示すようにＬＥＤ発光装置側から第１波長変換部材、第２波長変換部材とし、黄色系波長変換部材、赤色系波長変換部材の順に配置したもの、赤色系波長変換部材、黄色系波長変換部材の順に配置したものをそれぞれ蛍光体含有量の組み合わせを変化させて作製し、更に、黄色系波長変換部材（蛍光体含有量４質量％）のみを配置したものも作製した。
分光放射照度計ＣＬ−５００Ａ（コニカミノルタオプティクス（株）製）を用いて、これらのＬＥＤ発光装置の色温度、平均演色評価数Ｒａ、特殊演色評価数△Ｒ９を光源から２０ｃｍ離れた位置で測定し、その結果を表３に示した。
表３からわかるように、赤色系波長変換部材を使用した実施例３−１〜３−５ではいずれも赤色系波長変換部材を使用していない比較例３に比べると特殊演色評価数△Ｒ９が高いことがわかる。
また、実施例３−２の発光スペクトルを図５に、比較例３の発光スペクトルを図６に示した。図５、図６を対比すると分かるように、本発明の波長変換部材を用いた発光装置のスペクトル（図５）は波長６００ｎｍ以上に発光ピークをもつことがわかり、このことが平均演色評価数Ｒａ及び特殊演色評価数△Ｒ９が向上する理由になっていると考えられる。【００５５】
【表３】
0005983775.tif 000004
【００５６】
以上のように、本発明の波長変換部材を用いたＬＥＤ発光装置によれば、黄色系波長変換部材のみを用いたＬＥＤ発光装置の平均演色評価数Ｒａ及び特殊演色評価数△Ｒ９を大きく改善することができる。また、ＬＥＤ発光装置の組み立て後であっても、波長変換部材を交換するだけで出射光の色度、演色性を調整することが可能である。【００５７】
更に、上記ペレットを用いて、実施例３−２の赤色系波長変換部材と、比較例３の黄色系波長変換部材について、厚み２ｍｍ、４０ｍｍ角の板状の波長変換部材を作製し、青色ＬＥＤ（波長４６０ｎｍ）からの光を、波長変換部材の４０ｍｍ角の面に対して垂直方向から照射し、照射面の裏側から見た波長変換部材の発光の状態を目視で確認した。発光状態の斜視像を図７に示す。図７（Ｂ）の比較例３の黄色系波長変換部材の場合は、励起光である青色光が照射された部分（図の右側部）のみが発光して輝いているのに対して、図７（Ａ）の実施例３−２の赤色系波長変換部材の場合は、励起光である青色光が照射された部分と共に、その周縁部（図の中央部から左側部）も発光しており、波長変換部材の発光範囲が広いことがわかる。【００５８】
なお、これまで本発明を、実施形態をもって説明してきたが、本発明は、これらの実施形態に限定されるものではなく、他の実施形態、追加、変更、削除など、当業者が想到することができる範囲内で変更することができ、いずれの態様においても本発明の作用効果を奏する限り、本発明の範囲に含まれるものである。
【符号の説明】
【００５９】
１，１Ａ  ＬＥＤ光源
２  他の波長変換部材
３，１３  赤色系波長変換部材
５  反射板
１０，２０  発光装置
１１  青色ＬＥＤ光源
１２  黄色系波長変換部材
１６  パッケージ
Ａ  光軸
Ｌｂ  青色光
Ｌｂ’  反射光
Ｌｒ，Ｌｒ’  赤色光
Ｌｙ，Ｌｙ’  黄色光
Ｌｗ  擬似白色光
【図１】
0005983775.tif 000005
【図２】
0005983775.tif 000006
【図３】
0005983775.tif 000007
【図４】
0005983775.tif 000008
【図５】
0005983775.tif 000009
【図６】
0005983775.tif 000010
【図７】
0005983775.tif 000011